(57)【要約】【課題】皺や傷、さらにはフィルム同士のブロッキングを防止することが可能で、優れた外観を有し光学的に均質なポリビニルアルコール系フィルムを得ることのできるポリビニルアルコール系フィルムの製法を提供する。【解決手段】ポリビニルアルコール系樹脂溶液を用いてポリビニルアルコール系フィルム３を製膜した後、上記ポリビニルアルコール系フィルム３を円筒状芯管１の表面に巻き取る工程を備えたポリビニルアルコール系フィルム３の製法である。そして、上記得られた巻き取りロールの表面硬度が、２５℃×５５％ＲＨのの条件下において、ショアＡ６０〜９５（ＪＩＳ　Ｋ６３０１に準ずる）に設定されている。【選択図】図１
2004106376.tif 000002
【特許請求の範囲】
【請求項１】
ポリビニルアルコール系樹脂溶液を用いてポリビニルアルコール系フィルムを製膜した後、上記ポリビニルアルコール系フィルムを円筒状芯管の表面に巻き取る工程を備えたポリビニルアルコール系フィルムの製法であって、上記フィルムを巻き取る工程を経て得られたフィルム巻き取りロールの表面硬度が、２５℃×５５％ＲＨの条件下において、ショアＡ６０〜９５（ＪＩＳ　Ｋ６３０１に準ずる）に設定されていることを特徴とするポリビニルアルコール系フィルムの製法。
【請求項２】
上記ポリビニルアルコール系フィルムの含水率が、０．５〜７重量％である請求項１記載のポリビニルアルコール系フィルムの製法。
【請求項３】
上記円筒状芯管の表面にフィルムを巻き取る工程が、円筒状芯管に付設するガイドロールと芯管の間にポリビニルアルコール系フィルムを通過させて巻き取る工程であって、上記ガイドロールと円筒状芯管とが間隔を保持して設置された非接触状態、または上記ガイドロールと円筒状芯管とがポリビニルアルコール系フィルムを介して接触した状態で巻き取る請求項１または２記載のポリビニルアルコール系フィルムの製法。
【請求項４】
上記ガイドロールが、クラウンロールである請求項３記載のポリビニルアルコール系フィルムの製法。
【請求項５】
請求項１〜４のいずれか一項に記載のポリビニルアルコール系フィルムの製法により得られたポリビニルアルコール系フィルムを用いて得られる偏光膜。
【発明の詳細な説明】
【０００１】
【発明の属する技術分野】
本発明は、フィルムの外観に優れたポリビニルアルコール系フィルムの製法、および、それを用いて得られる偏光特性に優れた偏光膜に関するものである。
【０００２】
【従来の技術】
一般に、ポリビニルアルコール系フィルムは、ポリビニルアルコール系樹脂を溶媒に溶解し、脱泡して原液を調製した後、溶液流延法（キャスティング法）により製膜して、金属加熱ロール等を使用して乾燥することにより製造される。そして、上記乾燥工程を経由し、ついで熱処理機によりフィルムに含有される水分を飛ばして乾燥させた後、さらに調湿機を経由して所定の水分を付与した後、円筒状の芯管に巻き取ることにより製品化される。このようにして巻き取られたポリビニルアルコール系フィルムは、形状安定性に優れたフィルムとして多くの用途に利用されており、その有用な用途の一つに光学用フィルム、特に偏光膜があげられる。
【０００３】
【発明が解決しようとする課題】
しかしながら、上記円筒状の芯管に巻き取る際に、その巻き取りが緩過ぎたり固過ぎたりすると、フィルムに皺が形成されたり、傷がついたりする等のように外観上の問題が生じたり、巻き取られたフィルム同士がブロッキングするという問題が生じる。一旦、このような問題を起こしたフィルムを原反として偏光膜を製造すると、当然ながら、その偏光性能が劣るという問題がある。
【０００４】
本発明は、このような事情に鑑みなされたものであって、皺や傷の形成、さらにはフィルム同士のブロッキングを防止し優れた外観を有した、光学的に均質なポリビニルアルコール系フィルムを得ることのできるポリビニルアルコール系フィルムの製法、および、それを用いて得られる偏光特性に優れた偏光膜の提供をその目的とする。
【０００５】
【課題を解決するための手段】
上記の目的を達成するため、本発明は、ポリビニルアルコール系樹脂溶液を用いてポリビニルアルコール系フィルムを製膜した後、上記ポリビニルアルコール系フィルムを円筒状芯管の表面に巻き取る工程を備えたポリビニルアルコール系フィルムの製法であって、上記フィルムを巻き取る工程を経て得られたフィルム巻き取りロールの表面硬度が、２５℃×５５％ＲＨの条件下において、ショアＡ６０〜９５（ＪＩＳ　Ｋ６３０１に準ずる）に設定されているポリビニルアルコール系フィルムの製法を第１の要旨とする。
【０００６】
そして、本発明は、上記製法により得られたポリビニルアルコール系フィルムを原反とする偏光膜を第２の要旨とする。
【０００７】すなわち、本発明者らは、芯管にポリビニルアルコール系フィルムを巻き取る工程の間に形成される皺や傷、さらにはフィルム同士のブロッキングを防止し外観的に優れたポリビニルアルコール系フィルムを得るために、フィルム巻き取り後のロールの各種特性について鋭意検討を行った結果、そのロールの表面硬度と上記皺等の形成による外観不良とが密接な関係を有することを突き止めた。そして、上記ロールの表面硬度の適正な範囲について研究を重ねた結果、上記フィルムの巻き上がった状態でのフィルム巻き取りロールの表面硬度を、２５℃×５５％ＲＨの条件下において、ショアＡ６０〜９５（ＪＩＳ　Ｋ６３０１に準ずる）に設定すると、適度な強さで巻き取られるために、皺が形成されたり傷がつくことなく、またフィルム同士のブロッキングもなく、外観的に優れたポリビニルアルコール系フィルムが得られることを見出し本発明に到達した。
【０００８】
【発明の実施の形態】
つぎに、本発明の実施の形態について詳しく説明する。
【０００９】
本発明のポリビニルアルコール系フィルムの製法では、フィルム形成材料としてポリビニルアルコール系樹脂溶液が用いられる。
【００１０】
上記ポリビニルアルコール系樹脂としては、通常、酢酸ビニルを重合したポリ酢酸ビニルをケン化して製造されるが、これに限定するものではなく、少量の不飽和カルボン酸（塩、エステル、アミド、ニトリル等を含む）、炭素数２〜３０のオレフィン類（エチレン、プロピレン、ｎ−ブテン、イソブテン等）、ビニルエーテル類、不飽和スルホン酸塩等、酢酸ビニルと共重合可能な成分を含有していてもよい。また、ポリビニルアルコール系樹脂にシリル基を含有させたものでもよく、シリル化剤を用いて後変性したり、シリル基含有オレフィン性不飽和単量体と共重合しケン化させる等の方法があげられる。上記シリル基含有オレフィン性不飽和単量体としては、ビニルシラン、（メタ）アクリルアミド、アルキルシラン等があげられる。
【００１１】
上記ポリビニルアルコール系樹脂における重合度は、特に限定されないが、なかでも１０００〜７０００の範囲が好ましく、より好ましくは１２００〜６０００、特に好ましくは１４００〜５０００の範囲である。上記重合度が１０００未満では、偏光膜とした場合に充分な偏光性能が得られず、７０００を超えると、偏光膜とする場合に延伸が困難となり、工業的な生産が困難となる傾向がみられ好ましくない。
【００１２】
さらに、ポリビニルアルコール系樹脂のケン化度は８０モル％以上であることが好ましく、より好ましくは８５〜１００モル％、特に好ましくは９８〜１００モル％である。ケン化度が８０モル％未満では偏光膜とする場合に充分な偏光性能が得られ難く好ましくない。
【００１３】
上記ポリビニルアルコール系樹脂には、必要に応じて、グリセリン、ジグリセリン、トリグリセリン、エチレングリコール、トリエチレングリコール、ポリエチレングリコール等、一般的に使用される可塑剤をポリビニルアルコール系樹脂に対して３０重量％以下、より好ましくは２５重量％以下、特に好ましくは２０重量％以下含有することである。上記可塑剤が３０重量％を超えるとフィルム強度が劣る傾向がみられ好ましくない。
【００１４】
また、さらに好ましくは、ノニオン性、アニオン性、カチオン性の界面活性剤、なかでも特に好ましくはポリオキシエチレンアルキルアミノエーテル等の剥離性の作用を有する界面活性剤をポリビニルアルコール系樹脂に対して５重量％以下、より好ましくは０．００１〜３重量％、特に好ましくは０．００１〜２重量％含有させてもよい。上記界面活性剤が５重量％を超えると、フィルム表面の外観が不良となる傾向がみられ好ましくない。
【００１５】
本発明においては、上記のポリビニルアルコール系樹脂を溶液とし、この溶液を用いてポリビニルアルコール系フィルムを製造するものである。
【００１６】
つぎに、上記ポリビニルアルコール系フィルムの製法について説明する。
【００１７】
まず、上記ポリビニルアルコール系樹脂を水または有機溶媒に溶解して溶液を調製した後、このポリビニルアルコール系樹脂溶液を製膜して原反フィルムを製造する。
【００１８】
上記ポリビニルアルコール系樹脂溶液の調製に際して使用される溶媒としては、例えば、水はもちろん、ジメチルスルホキシド（ＤＭＳＯ）、Ｎ−メチルピロリドン、グリセリン、エチレングリコール、プロピレングリコール、ジエチレングリコール、トリエチレングリコール、テトラエチレングリコール、トリメチロールプロパン等の多価アルコール、エチレンジアミン、ジエチレントリアミン等のアミン類およびこれらの混合物が用いられる。
【００１９】
上記有機溶媒中には、少量、例えば、５〜３０重量％の水を含有させても差し支えない。ポリビニルアルコール系樹脂溶液中のポリビニルアルコール系樹脂の濃度は、５〜７０重量％が実用的である。そして、このようにして調製されたポリビニルアルコール系樹脂溶液は、キャスト法、押出法等容易の方法で製膜される。上記製膜方法としては、乾式あるいは湿式製膜法にて、すなわち、上記溶液を口金スリットから一旦空気中、または窒素、ヘリウム、アルゴン等の不活性雰囲気中に吐出し、ついで凝固浴中に導いて未延伸フィルムを形成する。または、上記溶液を口金スリットから一旦ローラー、あるいはベルトコンベア等の上に吐出し、製膜を行い、乾燥して未延伸フィルムを形成する。
【００２０】
そして、上記未延伸フィルムを形成した後、必要に応じて、この未延伸フィルムをさらに乾燥処理、熱処理、調湿処理を行うことによりポリビニルアルコール系フィルムが得られるのである。
【００２１】
このようにして得られ、後の巻き取り工程に供給されるポリビニルアルコール系フィルムとしては、含水率が０．５〜７重量％に設定されたものを用いることが好ましい。特に好ましくは含水率が０．５〜６重量％である。すなわち、上記ポリビニルアルコール系フィルムの含水率が上記範囲内であると、ブロッキング等による不具合、特に高速で巻き出す場合の破断等が発生しにくく、またスリット時の端部のクラックも生じにくいものとなる。
【００２２】
そして、このようにして得られたポリビニルアルコール系フィルムは、必要に応じてスリッタにかけて所定の幅にカットされ、続いて、円筒状芯管に巻き取られロール形状にして製品化され供給される。上記ポリビニルアルコール系フィルムの円筒状芯管による巻き取りは、予めポリビニルアルコール系フィルムの先頭端部を芯管表面にテープで仮止めした後、円筒状芯管を所定の巻き取り速度となるよう回転させることにより行われる。
【００２３】
本発明において、上記ポリビニルアルコール系フィルムを巻き取る円筒状芯管は、特に限定するものではなく、例えば、アルミニウム等の各種金属製材料や、塩化ビニル樹脂等のプラスチック製材料、紙製材料等によって形成されている。
【００２４】
そして、上記円筒状の芯管にポリビニルアルコール系フィルムが巻き取られた状態での表面硬度が、２５℃×５５％ＲＨの条件下において、ショアＡ６０〜９５（ＪＩＳ　Ｋ６３０１に準ずる）に設定されていることが必要である。特に好ましくはショアＡ７０〜９０である。すなわち、硬度がショアＡ６０未満では、巻きが柔らか過ぎてロールが楕円形状に変形したり、また取り扱い時にへこみや凹凸等が発生して品質の低下を招く。また、ショアＡ９５を超えると、巻きが固過ぎて、基材変形（永久歪み）を起こす可能性があり、また巻き締まりによる皺の発生を招くからである。なお、本発明において、上記ポリビニルアルコール系フィルムを巻き取った状態での表面硬度は、例えば、２５℃×５５％ＲＨの条件下、ＪＩＳ　Ｋ６３０１に準じ、硬度計を用いてロール表面の３点（中央部、両端近傍部）にて各硬度を測定し、その平均値を算出することにより求められる。
【００２５】
このような表面硬度を備えたフィルム巻き取りロールを得るための工程手段としては、例えば、図１および図２に示すように、巻き取りロールにガイドロール２を並設させた巻き取り工程があげられる。すなわち、図１に示すように、ポリビニルアルコール系フィルムを巻き取る際に、円筒状芯管１とガイドロール２との空間（ニア量α）を保持した非接触状態でポリビニルアルコール系フィルム３を巻き取る方法があげられる（ニア巻き）。または、図２に示すように、ガイドロール２と円筒状芯管１とをポリビニルアルコール系フィルム３を介して接触した状態で巻き取る方法があげられる（タッチ巻き）。このようにして巻き取ることにより上記表面硬度を備えたフィルム巻き取りロールが得られる。
【００２６】
また、上記ガイドロール２としては、例えば、図３に示すように、軸体６の外周に弾性体層５が形成された構造のロールがあげられる。そして、その形状としては、ガイドロール２の弾性体層５が中央部から両端部にかけて曲線を描いて徐々に径が小さくなっていく形状のクラウンロールを用いることが好ましい。このような形状のロールを用いることにより、巻き取り時にフィルムに皺が形成されてもその皺が巻き取りロールの両端側に逃がされ、結果、皺の形成が効果的に防止される。
【００２７】
上記ガイドロール２の形成材料としては、特に限定するものではなく従来公知の各種弾性体層５形成材料が用いられるが、例えば、イソプレンゴム、クロロプレンゴム、ブタジエンゴム、エチレン−プロピレンゴム、シリコーンゴム、フッ素ゴム、アクリロニトリル−ブタジエンゴム（ＮＢＲ）等があげられる。さらに、上記ガイドロール２の弾性体層５の硬度としては、ＪＩＳ　Ａ　３０〜９０度に設定することが好ましい。
【００２８】
そして、上記ガイドロール２としてクラウンロールを用いる場合、例えば、中央部の直径は５０〜２００ｍｍで、ロールのクラウン量（ロール中央部の直径と両端部の直径の差）が０．１〜１０ｍｍとなるよう設定されていることが好ましい。
【００２９】
上記クラウンロールにおけるクラウン曲線（中央部から端部にかけての曲線の度合い）は、例えば、下記に示す四次曲線式（ａ）、二次曲線式（ｂ）、サインカーブ式（ｃ）にて算出され、その算出は適宜に選択される〔上記式（ａ）〜（ｃ）中の各符号については図３参照。Ｄはロール直径（センター値）〕。
【００３０】
【数１】
2004106376.tif 000003
【００３１】
【数２】
2004106376.tif 000004
【００３２】
【数３】
2004106376.tif 000005
【００３３】
なお、本発明に用いられるガイドロール２としては、上記クラウンロールの他に、スプリングロール等も使用することができる。
【００３４】
つぎに、このようにして得られたポリビニルアルコール系フィルムを用いた偏光膜の製法について述べる。
【００３５】
上記偏光膜の製法としては、得られたポリビニルアルコール系フィルムを延伸してヨウ素あるいは二色性染料の溶液に浸漬して染色する、もしくは延伸と染色を同時に行う、もしくはヨウ素あるいは二色性染料により染色して延伸した後、ホウ素化合物処理する方法があげられる。また、染色した後ホウ素化合物の溶液中で延伸する方法等もあげられ、適宜選択することができる。
【００３６】
上記偏光膜に用いられるポリビニルアルコール系フィルムの膜厚としては、２０〜１００μｍの範囲が好ましく、より好ましくは３０〜９０μｍである。すなわち、膜厚が２０μｍ未満では、延伸することが困難であり、１００μｍを超えると、膜厚精度が低下して好ましくない。
【００３７】
上記ポリビニルアルコール系フィルム（未延伸フィルム）は、上記のように延伸，染色，ホウ素化合物処理が施されるが、この延伸と染色、さらにはホウ素化合物処理は別々の工程にて行っても同時に行ってもよい。本発明では、染色工程、ホウ素化合物処理工程の少なくとも一方の工程中に一軸延伸を行うことが好ましい。
【００３８】
上記延伸は、一軸方向に３〜１０倍に延伸することが好ましく、より好ましくは３．５〜６倍の延伸である。この際、前記延伸と直角方向にも若干の延伸（幅方向の収縮を防止する程度あるいはそれ以上の延伸）を行っても差し支えない。延伸時の温度条件は４０〜１７０℃の範囲に設定することが好ましい。さらに、上記延伸倍率は最終的に上記範囲に設定されればよく、また延伸操作も一段階のみならず、製造工程の任意の範囲の段階に実施すればよい。
【００３９】
上記ポリビニルアルコール系フィルムへの染色は、このフィルムにヨウ素あるいは二色性染料を含有する液体を接触させることによって行われる。通常は、ヨウ素−ヨウ化カリウムの水溶液が用いられ、ヨウ素の濃度は０．１〜２ｇ／リットル、ヨウ化カリウムの濃度は１０〜５０ｇ／リットル、ヨウ素／ヨウ化カリウムの混合重量比は、ヨウ素／ヨウ化カリウム＝２０〜１００の範囲が好ましい。また、染色時間は３０〜５００秒程度が実用的であり、染色処理浴の温度は５〜５０℃が好ましい。そして、水溶媒以外に水と相溶性のある有機溶媒を少量含有させても差し支えない。また、接触手段としては、浸漬、塗布、噴霧等の任意の手段が適用できる。
【００４０】
このようにして染色されたポリビニルアルコール系フィルムは、ついでホウ素化合物によって処理される。上記ホウ素化合物としては、ホウ酸、ホウ砂が実用的である。このホウ素化合物は水溶液または水−有機溶媒混合液として、濃度０．５〜２モル／リットル程度で用いられ、液中には少量のヨウ化カリウムを共存させることが実用上好ましい。上記ホウ素化合物による処理方法としては、浸漬法が好ましいが、塗布法、噴霧法も実施可能である。また、処理条件としては、温度５０〜７０℃程度、処理時間は５〜２０分程度が好ましく、必要に応じて処理中に延伸操作を行ってもよい。
【００４１】
このようにして得られた偏光膜は、その片面または両面に光学的に等方性の高分子フィルムまたはシートを保護膜として積層接着して用いることもできる。上記保護膜としては、例えば、セルローストリアセテート、セルロースジアセテート、ポリカーボネート、ポリメチルメタクリレート、ポリスチレン、ポリエーテルスルホン、ポリアリーレンエステル、ポリ−４−メチルペンテン、ポリフェニレンオキサイド等のフィルムまたはシートがあげられる。
【００４２】
また、上記偏光膜には薄膜化を目的とし、上記保護膜に代えてその片面または両面に、ウレタン系樹脂、アクリル系樹脂、ウレア系樹脂等の硬化性樹脂を塗布し、積層させることもできる。
【００４３】
さらに、上記偏光膜（またはその少なくとも片面に保護膜あるいは硬化性樹脂を積層したもの）は、その一方の表面に必要に応じて、透明な感圧性接着剤層が通常の方法で形成されて実用に供される場合もある。上記感圧性接着剤層としては、例えば、アクリル酸ブチル、アクリル酸エチル、アクリル酸メチル、アクリル酸２−エチルヘキシル等のアクリル酸エステルと、アクリル酸、マレイン酸、イタコン酸、メタクリル酸、クロトン酸等のα−モノオレフィンカルボン酸との共重合物（アクリロニトリル、酢酸ビニル、スチロールのようなビニル単量体を添加したものを含む）を主体とするものが、偏光フィルムの偏光特性を阻害することがなく特に好ましいが、これに限定されるものではなく、透明性を有する感圧性接着剤であれば使用可能であり、例えば、ポリビニルエーテル系、ゴム系等を用いることもできる。
【００４４】
このようにして得られた偏光膜は、例えば、電子卓上計算機、電子時計、ワードプロセッサー、パーソナルコンピューター、携帯情報端末機、自動車や機械類の計器類等の液晶表示装置、サングラス、防目メガネ、立体メガネ、表示素子（ＣＲＴ、ＬＣＤ等）用反射低減層、医療機器、建築材料、玩具等に用いられる。
【００４５】
つぎに、実施例について比較例と併せて説明する。なお、「％」は特に断りのない限り重量基準である。
【００４６】
【実施例１】
平均重合度１７００、ケン化度９９．７モル％のポリビニルアルコール系樹脂、可塑剤としてグリセリン、界面活性剤（剥離剤）としてポリオキシエチレンアルキルアミノエーテルを用いて、４５％濃度のポリビニルアルコール系樹脂水溶液（可塑剤、剥離剤も固形分として含む）を調製した後、Ｔ型スリットダイよりドラム型ロールで流延製膜し、乾燥、熱処理、調湿を行い含水率４％のポリビニルアルコール系フィルムを作製した。
【００４７】
つぎに、得られたポリビニルアルコール系フィルムを、図１に示すように、ガイドロール２を並設した円筒状芯管１により、下記に示す条件下で、ポリビニルアルコール系フィルムを巻き取った（１０００ｍ巻き）。ただし、円筒状芯管１とガイドロール２との空間を保持した非接触状態でポリビニルアルコール系フィルム３を巻き取った（ニア巻き）。
【００４８】
〔円筒状芯管〕
材質：アルミニウム
直径（外径）：１６５ｍｍ
円筒長：２．７ｍ
【００４９】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００５０】
〔巻き取り条件〕
ガイドロールのニア量α（空間の距離）：１５ｍｍ
巻き取り張力：１００Ｎ／ｍ
巻き取り速度：８０ｍ／ｍｉｎ
【００５１】
そして、ポリビニルアルコール系フィルムを巻き取ったロールの硬度を、２５℃×５５％ＲＨの条件下、ＪＩＳ　Ｋ６３０１に準じて硬度計（島津製作所社製、ＪＩＳ　ＨＡＲＤＮＥＳＳ　ＴＥＳＴＥＲ）にて測定した結果、ショアＡ７３であった。
【００５２】
ついで、巻き取った後のポリビニルアルコール系フィルムを１．２３ｍ／ｍｉｎで巻き出し、水洗槽（２４℃）で膨潤させた後、ヨウ素槽（２０℃、ヨウ素０．１７ｇ／リットル）で１．８倍、ホウ酸槽（５０℃、ヨウ素１２ｐｐｍ、ホウ酸４７ｇ／リットル）で１．７倍の一軸延伸を行い、さらに巻き取り速度５．６ｍ／ｍｉｎでトータル４．６倍の一軸延伸を行い、偏光膜を作製した。
【００５３】
【実施例２】
上記実施例１と同様にして含水率４％のポリビニルアルコール系フィルムを作製した。つぎに、得られたポリビニルアルコール系フィルムを、図１に示すように、ガイドロール２を並設した円筒状芯管１により、下記に示す条件下で、ポリビニルアルコール系フィルムを巻き取った（１０００ｍ巻き）。ただし、円筒状芯管１とガイドロール２との空間を保持した非接触状態でポリビニルアルコール系フィルム３を巻き取った（ニア巻き）。
【００５４】
〔円筒状芯管〕
材質：アルミニウム
直径（外径）：１６５ｍｍ
円筒長：２．７ｍ
【００５５】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００５６】
〔巻き取り条件〕
ガイドロールのニア量α（空間の距離）：１５ｍｍ
巻き取り張力：１２０Ｎ／ｍ
巻き取り速度：８０ｍ／ｍｉｎ
【００５７】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ８５であった。
【００５８】
ついで、巻き取った後のポリビニルアルコール系フィルムを用いて、上記実施例１と同様にしてトータル４．６倍延伸の一軸延伸を行い、偏光膜を作製した。
【００５９】
【実施例３】
上記実施例１と同様にして含水率４％のポリビニルアルコール系フィルムを作製した。つぎに、得られたポリビニルアルコール系フィルムを、図１に示すように、ガイドロール２を並設した円筒状芯管１により、下記に示す条件下で、ポリビニルアルコール系フィルムを巻き取った（１０００ｍ巻き）。ただし、円筒状芯管１とガイドロール２との空間を保持した非接触状態でポリビニルアルコール系フィルム３を巻き取った（ニア巻き）。
【００６０】
〔円筒状芯管〕
材質：アルミニウム
直径（外径）：１６５ｍｍ
円筒長：２．７ｍ
【００６１】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００６２】
〔巻き取り条件〕
ガイドロールのニア量α（空間の距離）：１５ｍｍ
巻き取り張力：１４０Ｎ／ｍ
巻き取り速度：８０ｍ／ｍｉｎ
【００６３】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ９２であった。
【００６４】
ついで、巻き取った後のポリビニルアルコール系フィルムを用いて、上記実施例１と同様にしてトータル４．６倍延伸の一軸延伸を行い、偏光膜を作製した。
【００６５】
【実施例４】
上記実施例１と同様にして含水率４％のポリビニルアルコール系フィルムを作製した。つぎに、得られたポリビニルアルコール系フィルムを、ガイドロールを並設した円筒状芯管により、下記に示す条件下で、ポリビニルアルコール系フィルムを巻き取った（１０００ｍ巻き）。ただし、図２に示すように、円筒状芯管１とガイドロール２とをポリビニルアルコール系フィルム３を介して接触した状態で巻き取った（タッチ巻き）。
【００６６】
〔円筒状芯管〕
材質：アルミニウム
直径（外径）：１６５ｍｍ
円筒長：２．７ｍ
【００６７】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００６８】
〔巻き取り条件〕
ガイドロール接触圧：１００Ｎ／ｍ
巻き取り張力：１００Ｎ／ｍ
巻き取り速度：８０ｍ／ｍｉｎ
【００６９】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ７３であった。
【００７０】
ついで、巻き取った後のポリビニルアルコール系フィルムを用いて、上記実施例１と同様にしてトータル４．６倍延伸の一軸延伸を行い、偏光膜を作製した。
【００７１】
【実施例５】
上記実施例１と同様にして含水率４％のポリビニルアルコール系フィルムを作製した。つぎに、得られたポリビニルアルコール系フィルムを、ガイドロールを並設した円筒状芯管により、下記に示す条件下で、ポリビニルアルコール系フィルムを巻き取った（１０００ｍ巻き）。ただし、図２に示すように、円筒状芯管１とガイドロール２とをポリビニルアルコール系フィルム３を介して接触した状態で巻き取った（タッチ巻き）。
【００７２】
〔円筒状芯管〕
材質：アルミニウム
直径（外径）：１６５ｍｍ
円筒長：２．７ｍ
【００７３】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００７４】
〔巻き取り条件〕
ガイドロール接触圧：１５０Ｎ／ｍ
巻き取り張力：１２０Ｎ／ｍ
巻き取り速度：８０ｍ／ｍｉｎ
【００７５】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ９２であった。
【００７６】
ついで、巻き取った後のポリビニルアルコール系フィルムを用いて、上記実施例１と同様にしてトータル４．６倍延伸の一軸延伸を行い、偏光膜を作製した。
【００７７】
【比較例１】
上記実施例１と同様にして含水率４％のポリビニルアルコール系フィルムを作製した。つぎに、得られたポリビニルアルコール系フィルムを、図１に示すように、ガイドロール２を並設した円筒状芯管１により、下記に示す条件下で、ポリビニルアルコール系フィルムを巻き取った（１０００ｍ巻き）。ただし、円筒状芯管１とガイドロール２との空間を保持した非接触状態でポリビニルアルコール系フィルム３を巻き取った（ニア巻き）。
【００７８】
〔円筒状芯管〕
材質：アルミニウム
直径（外径）：１６５ｍｍ
円筒長：２．７ｍ
【００７９】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：６０
【００８０】
〔巻き取り条件〕
ガイドロールのニア量α（空間の距離）：５ｍｍ
巻き取り張力：１６０Ｎ／ｍ
巻き取り速度：８０ｍ／ｍｉｎ
【００８１】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ９８であった。
【００８２】
ついで、巻き取った後のポリビニルアルコール系フィルムを用いて、上記実施例１と同様にしてトータル４．６倍延伸の一軸延伸を行い、偏光膜を作製した。得られた偏光膜は、巻き締まりにより皺が発生し、均一な染色・延伸を行うことができず良好なものではなかった。
【００８３】
【比較例２】
上記実施例１と同様にして含水率４％のポリビニルアルコール系フィルムを作製した。つぎに、得られたポリビニルアルコール系フィルムを、図１に示すように、ガイドロール２を並設した円筒状芯管１により、下記に示す条件下で、ポリビニルアルコール系フィルムを巻き取った（１０００ｍ巻き）。ただし、円筒状芯管１とガイドロール２との空間を保持した非接触状態でポリビニルアルコール系フィルム３を巻き取った（ニア巻き）。
【００８４】
〔円筒状芯管〕
材質：アルミニウム
直径（外径）：１６５ｍｍ
円筒長：２．７ｍ
【００８５】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：２５
【００８６】
〔巻き取り条件〕
ガイドロールのニア量α（空間の距離）：２５ｍｍ
巻き取り張力：６０Ｎ／ｍ
巻き取り速度：８０ｍ／ｍｉｎ
【００８７】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ５５であった。
【００８８】
ついで、巻き取った後のポリビニルアルコール系フィルムを用いて、上記実施例１と同様にしてトータル４．６倍延伸の一軸延伸を行い、偏光膜を作製した。しかし、ロールが楕円形状になり安定に巻き出しが行えず皺が発生し、均一な染色・延伸を行うことができず良好なものではなかった。
【００８９】
【比較例３】
上記実施例１と同様にして含水率４％のポリビニルアルコール系フィルムを作製した。つぎに、得られたポリビニルアルコール系フィルムを、ガイドロールを並設した円筒状芯管により、下記に示す条件下で、ポリビニルアルコール系フィルムを巻き取った（１０００ｍ巻き）。ただし、図２に示すように、円筒状芯管１とガイドロール２とをポリビニルアルコール系フィルム３を介して接触した状態で巻き取った（タッチ巻き）。
【００９０】
〔円筒状芯管〕
材質：アルミニウム
直径（外径）：１６５ｍｍ
円筒長：２．７ｍ
【００９１】
〔ガイドロール〕
材質：アクリロニトリル−ブタジエンゴム（ＮＢＲ）
中央部の直径：１５０ｍｍ
端部の直径：１４９ｍｍ
クラウン曲線：前記の四次曲線式（ａ）〔指定クラウン値Ｃ＝１〕
ガイドロール（クラウンロール）の硬度：２５
【００９２】
〔巻き取り条件〕
ガイドロール接触圧：５０Ｎ／ｍ
巻き取り張力：６０Ｎ／ｍ
巻き取り速度：８０ｍ／ｍｉｎ
【００９３】
そして、ポリビニルアルコール系フィルムを巻き取ったロールの硬度を、２５℃×５５％ＲＨの条件下、ＪＩＳ　Ｋ６３０１に準じて硬度計（前記と同様）にて測定した結果、ショアＡ５５であった。
【００９４】
ついで、巻き取った後のポリビニルアルコール系フィルムを用いて、上記実施例１と同様にしてトータル４．６倍延伸の一軸延伸を行い、偏光膜を作製した。そして、比較例２と同様、均一な染色・延伸を行うことができず良好なものではなかった。
【００９５】
このようにして得られた実施例および比較例のポリビニルアルコール系フィルムを用いて、下記に示す方法にしたがって測定・評価した。その結果を後記の表１〜表２に示す。
【００９６】
すなわち、１０００ｍ巻き取った後の各ポリビニルアルコール系フィルムの皺の形成の有無を目視により評価した。そして、皺の形成が確認されなかったものを○、皺の形成が確認されたものを×として評価した。また、偏光膜についてその染色ムラを目視により評価した。その結果、染色ムラが確認されなかったものを○、染色ムラが確認されたものを×として評価した。
【００９７】
さらに、得られた各偏光膜について、測定装置として日本電色工業社製のΣ９０を用いて、偏光物性（単体透過率および偏光度：幅方向に対して５箇所測定し、その平均値を算出した）を測定した。その結果を下記の表１〜表２に示す。
【００９８】
【表１】
2004106376.tif 000006
【００９９】
【表２】
2004106376.tif 000007
【０１００】
上記表１〜表２の結果から、実施例品のポリビニルアルコール系フィルムは、フィルム巻き状態が良好であるため、巻き出し時から染色・延伸時における皺の発生もなく、染色ムラの無い光学性能に優れた偏光膜となるものであった。
【０１０１】
これに対して、比較例品は、フィルム巻き状態が悪く、巻き出し時から皺が発生し、均一な染色・延伸が行えず、そのため染色ムラが発生し光学性能にも劣った偏光膜となるものであった。
【０１０２】
【発明の効果】
以上のように、本発明は、ポリビニルアルコール系樹脂溶液を用いてポリビニルアルコール系フィルムを製膜した後、上記ポリビニルアルコール系フィルムを円筒状芯管を用いてその表面に巻き取る工程において、上記フィルムを巻き取った巻き取りロールの表面硬度を、２５℃×５５％ＲＨの条件下において、ショアＡ６０〜９５（ＪＩＳ　Ｋ６３０１に準ずる）に設定する。このため、ロールに巻き取られるフィルムには皺等が形成されず、またフィルム同士のブロッキングも生じず、外観的に良好な状態のものが得られ、結果、全体が均質なポリビニルアルコール系フィルムを得ることができる。
【０１０３】
したがって、このようにして得られたポリビニルアルコール系フィルムを用いて作製される偏光膜は、偏光膜の作製での延伸処理工程時においても延伸むら等が生じず、偏光特性に優れたものが得られるようになる。
【０１０４】
そして、上記巻き取るポリビニルアルコール系フィルムとして、含水率が０．５〜７重量％のものを用いると、ブロッキング等による不具合、特に高速で巻き出す場合の破断等が発生せず、またスリット時の端部のクラックも生じないものとなる。
【０１０５】
さらに、上記フィルムを円筒状芯管に巻き取る工程が、円筒状芯管に付設されるガイドロールと芯管の間にポリビニルアルコール系フィルムを通過させて巻き取る工程であって、上記ガイドロールと円筒状芯管とが間隔を保持した非接触状態、または上記ガイドロールと円筒状芯管とがポリビニルアルコール系フィルムを介して接触した状態で巻き取ると、皺の発生が無く巻き取りロールの表面硬度を上記範囲内とすることが容易となる。
【図面の簡単な説明】
【図１】本発明のポリビニルアルコール系フィルムの製法の一例を示す模式図である。
【図２】本発明のポリビニルアルコール系フィルムの製法の他の例を示す模式図である。
【図３】ガイドロールの一例であるクラウンロールの形状を示す平面図である。
【符号の説明】
１　円筒状芯管
２　ガイドロール
３　ポリビニルアルコール系フィルム
【図１】
2004106376.tif 000008
【図２】
2004106376.tif 000009
【図３】
2004106376.tif 000010